【手続補正書】
【提出日】平成27年9月18日(2015.9.18)
【手続補正１】
【補正対象書類名】明細書
【補正対象項目名】００６７
【補正方法】変更
【補正の内容】
【００６７】
【表８】
2014528280.tif 000001
本発明の実施態様の一部を以下の項目［１］−［３４］に記載する。
［１］
重合性シアノアクリレートモノマーと、
エラストマーと、
揮発性液体と、を含み、
前記シアノアクリレートモノマーが不揮発性部分の０．１〜６５重量％であり、
エラストマー相中の前記エラストマーが不揮発性部分の少なくとも３５重量％であり、
前記揮発性液体が全組成物の少なくとも４０重量％である、形状適合性コーティング組成物。
［２］
前記重合性シアノアクリレートモノマー構成成分がα−シアノアクリレートを含む、項目１に記載の組成物。
［３］
前記α−シアノアクリレートモノマー構成成分が、ブチルシアノアクリレート及びオクチルシアノアクリレートのうち少なくとも１つを含む、項目２に記載の組成物。
［４］
不揮発性部分の０．１〜５５重量％の重合性シアノアクリレートモノマーを含む、項目１に記載の組成物。
［５］
前記揮発性液体が、揮発性線状及び環状シロキサン、揮発性ポリジメチルシロキサン；Ｃ６〜Ｃ１０アルカン及びこれらの構造異性体；揮発性非プロトン性溶媒；揮発性ケトン；揮発性エーテル、並びにこれらの組み合わせからなる群から選択される、項目１に記載の組成物。
［６］
前記揮発性液体が、ヘプタン、イソオクタン、オクタン、ノナン、及びデカン、シクロヘキサン、メチルシクロヘキサン、酢酸メチル、酢酸エチル、プロピレングリコールジアセテート、アセトン、メチルエチルケトン、ジエチルエーテル、エチルプロピルエーテル、ジプロピルエーテル、ジプロピレングリコールジメチルエーテル、並びにこれらの組み合わせからなる群から選択される、項目１に記載の組成物。
［７］
全組成物の少なくとも６０重量％の前記揮発性液体を含む、項目１に記載の組成物。
［８］
前記エラストマーがゴム又は熱可塑性エラストマーである、項目１に記載の組成物。
［９］
前記ゴムが、前記揮発性液体に可溶性又は極めて膨張性である、ポリイソブチレン、ポリイソプレン、ブチルゴム、ハロゲン化ブチルゴム、ジエン、スチレンコポリマー、アクリロニトリルコポリマー、及びコポリマー又はこれらの混合物からなる群から選択される、項目８に記載の組成物。
［１０］
前記エラストマーが、１０，００〜１，０００，０００の分子量を有する、項目１に記載の組成物。
［１１］
前記エラストマーが低表面エネルギー材料で化学変性されている、項目１に記載の組成物。
［１２］
前記低表面エネルギー材料がシリコーン、フッ素化オリゴマー、又は炭化水素系オリゴマー材料である、項目１１に記載の組成物。
［１３］
前記エラストマーがゴムである、項目１１に記載の組成物。
［１４］
前記エラストマーが不飽和ゴムである、項目１２に記載の組成物。
［１５］
シアノアクリレートとエラストマー相の重量比が１０：９０〜４０：６０の範囲である、項目１に記載の組成物。
［１６］
前記エラストマー相が前記不揮発性部分の５０重量％〜９９重量％である、項目１に記載の組成物。
［１７］
表面に適用されると組成物が接着性形状適合性ポリマーコーティングを形成する場合、（ｉ）前記組成物が第１ガラス表面に適用され、（ｉｉ）第２ガラス表面が前記第１ガラス表面に適用されて、前記組成物がこれらの表面の間に配置されるとき、前記組成物が、前記第２ガラス表面への１０分間の接触時間後、６．５ｃｍ２の面積全体の剪断力が４５グラムを超える接着性結合を形成しない、項目１に記載の組成物。
［１８］
ブロッキング防止剤を更に含む、項目１に記載の組成物。
［１９］
粘度が１，０００ｃｐｓ未満である、項目１に記載の組成物。
［２０］
前記組成物が表面に適用される、項目１に記載の組成物。
［２１］
前記揮発性液体が蒸発し、２分未満で形状適合性フィルムを形成する、項目２０に記載の組成物。
［２２］
前記揮発性液体が蒸発し、９０秒未満で形状適合性フィルムを形成する、項目２０に記載の組成物。
［２３］
重合したシアノアクリレートと、エラストマーと、を含み、前記重合したシアノアクリレートモノマーがフィルムの０．１重量％〜６５重量％を構成し、エラストマー相中の前記エラストマーがフィルムの少なくとも３５重量％を構成する、形状適合性フィルム。
［２４］
前記フィルムが１ｍｍ未満の厚さを有する、項目２３に記載の形状適合性フィルム。
［２５］
前記フィルムが、１００％伸びにおいて７５％未満が破断される、項目２３に記載の形状適合性フィルム。
［２６］
前記フィルムが、２００％伸びにおいて７５％未満が破断される、項目２３に記載の形状適合性フィルム。
［２７］
前記フィルムが、少なくとも５０％の伸びを有する、項目２３に記載の形状適合性フィルム。
［２８］
前記エラストマーがゴム又は熱可塑性エラストマーである、項目２３に記載の形状適合性フィルム。
［２９］
前記ゴムが、前記揮発性液体に可溶性又は極めて膨張性である、ポリイソブチレン、ポリイソプレン、ブチルゴム、ハロゲン化ブチルゴム、ジエン、スチレンコポリマー、アクリロニトリルコポリマー、及びコポリマー又はこれらの混合物からなる群から選択される、項目２８に記載の形状適合性フィルム。
［３０］
前記エラストマーが低表面エネルギー材料で化学変性されている、項目２３に記載の形状適合性フィルム。
［３１］
前記低表面エネルギー材料がシリコーン、フッ素化オリゴマー、又は炭化水素系オリゴマー材料である、項目３０に記載の形状適合性フィルム。
［３２］
前記エラストマーが不飽和ゴムである、項目３０に記載の形状適合性フィルム。
［３３］
重合したシアノアクリレート及びエラストマーが共重合性である、項目１９に記載の形状適合性フィルム。
［３４］
前記フィルムが低ブロッキングかつ低粘着を示す、項目１に記載の形状適合性フィルム。
【手続補正２】
【補正対象書類名】特許請求の範囲
【補正対象項目名】全文
【補正方法】変更
【補正の内容】
【特許請求の範囲】
【請求項１】
重合性シアノアクリレートモノマーと、
エラストマーと、
揮発性液体と、を含み、
前記シアノアクリレートモノマーが不揮発性部分の０．１〜６５重量％であり、
エラストマー相中の前記エラストマーが不揮発性部分の少なくとも３５重量％であり、
前記揮発性液体が全組成物の少なくとも４０重量％である、形状適合性コーティング組成物であって、表面に適用されるとこの組成物が接着性形状適合性ポリマーコーティングを形成する場合、（ｉ）前記組成物が第１ガラス表面に適用され、（ｉｉ）第２ガラス表面が前記第１ガラス表面に適用されて、前記組成物がこれらの表面の間に配置されるとき、前記組成物が、前記第２ガラス表面への１０分間の接触時間後、６．５ｃｍ２の面積全体の剪断力が４５グラムを超える接着性結合を形成しない形状適合性コーティング組成物。
【請求項２】
前記エラストマーがゴム又は熱可塑性エラストマーである、請求項１に記載の組成物。
【請求項３】
前記揮発性液体に可溶性又は極めて膨張性である、ポリイソブチレン、ポリイソプレン、ブチルゴム、ハロゲン化ブチルゴム、ジエン、スチレンコポリマー、アクリロニトリルコポリマー、及びコポリマー又はこれらの混合物からなる群から選択されるゴムをさらに含む、請求項１に記載の組成物。
【請求項４】
前記エラストマーが低表面エネルギー材料で化学変性されている、請求項１に記載の組成物。
【請求項５】
重合したシアノアクリレートと、エラストマーと、を含み、前記重合したシアノアクリレートモノマーがフィルムの０．１重量％〜６５重量％を構成し、エラストマー相中の前記エラストマーがフィルムの少なくとも３５重量％を構成する、形状適合性フィルム。
【請求項６】
重合したシアノアクリレート及びエラストマーが共重合性である、請求項５に記載の形状適合性フィルム。